(57)【要約】    水性感圧接着剤組成物であって、モノマー混合物から生成されるアクリル共重合体であって、モノマー混合物中のモノマーの総重量に基づいて、（ａ）６０〜８０重量パーセントの２−エチルヘキシルアクリレート、（ｂ）１０〜３０重量パーセントのブチルアクリレート、（ｃ）３〜７重量パーセントのメチルメタクリレート、（ｄ）０．１〜３重量パーセントのスチレン、（ｅ）０．１〜１重量パーセントの（メタ）アクリル酸、を含むアクリル共重合体を含み、このアクリル共重合体が、モノマー混合物中のモノマーの総重量に基づいて、１重量パーセント未満の酸含量を有する、水性感圧接着剤組成物が開示されている。また、感圧接着剤組成物を調製するための方法であって、モノマー混合物および界面活性剤を水性媒体中に分散させることによってモノマーエマルジョンを調製することと、開始剤をモノマーエマルジョンに導入し、それにより、モノマー混合物を重合して感圧接着剤組成物での使用に適したアクリル共重合体を生成することと、を含む方法も開示されている。  【選択図】なし【特許請求の範囲】
【請求項１】
感圧接着剤組成物であって、
モノマー混合物から生成されるアクリル共重合体であって、前記モノマー混合物中のモノマーの総重量に基づいて、
（ａ）６０〜８０重量パーセントの２−エチルヘキシルアクリレート、
（ｂ）１０〜３０重量パーセントのブチルアクリレート、
（ｃ）３〜７重量パーセントのメチルメタクリレート、
（ｄ）０．１〜３重量パーセントのスチレン、
（ｅ）０．１から１重量パーセントの（メタ）アクリル酸、を含むアクリル共重合体を含み、
前記アクリル共重合体が、前記モノマー混合物中の前記モノマーの総重量に基づいて、１重量パーセント未満の酸含量を有する、感圧接着剤組成物。
【請求項２】
前記組成物が、エチルアクリレート、酢酸ビニル、またはα−メチルスチレンを含まない、請求項１に記載の感圧接着剤組成物。
【請求項３】
前記組成物が、架橋剤を含まない、請求項１に記載の感圧接着剤組成物。
【請求項４】
メタクリル酸、イタコン酸、マレイン酸、カルボン酸、およびそれらの組み合わせからなる群から選択される酸をさらに含む、請求項１に記載の感圧接着剤組成物。
【請求項５】
前記アクリル共重合体のガラス転移温度が、−５５〜−４５℃である、請求項１に記載の感圧接着剤組成物。
【請求項６】
感圧接着剤組成物であって、
アクリル共重合体であって、重合形態で、
０℃未満の比較的低いガラス転移温度を有するモノマーと、
１００℃以上の比較的高いガラス転移温度を有するモノマーと、を含むアクリル共重合体を含み、
前記アクリル共重合体が、前記アクリル共重合体を生成する前記モノマーの総重量に基づいて、１重量パーセント未満の酸含量を有する、感圧接着剤組成物。
【請求項７】
比較的低いガラス転移温度を有する前記モノマーが、２−エチルヘキシルアクリレート、ブチルアクリレート、イソオクチルアクリレート、およびそれらの組み合わせからなる群から選択される、請求項６に記載の感圧接着剤組成物。
【請求項８】
比較的高いガラス転移温度を有する前記モノマーが、スチレン、メチルメタクリレート、アクリル酸、およびそれらの組み合わせからなる群から選択される、請求項７に記載の感圧接着剤組成物。
【請求項９】
比較的高いガラス転移温度を有する前記モノマーが、アクリル酸、メタクリル酸、イタコン酸、マレイン酸、カルボン酸、およびそれらの組み合わせからなる群から選択される酸である、請求項７に記載の感圧接着剤組成物。
【請求項１０】
感圧接着剤組成物を調製するための方法であって、
モノマー混合物および界面活性剤を水性媒体中に分散させることによってモノマーエマルジョンを調製し、前記モノマー混合物が、前記モノマー混合物中のモノマーの総重量に基づいて、（ａ）６０〜８０重量パーセントの２−エチルヘキシルアクリレート、（ｂ）１０〜３０重量パーセントのブチルアクリレート、（ｃ）３〜７重量パーセントのメチルメタクリレート、（ｄ）０．１〜３重量パーセントのスチレン、および（ｅ）０．１〜１重量パーセントの（メタ）アクリル酸、を含むことと、
開始剤を前記モノマーエマルジョンに導入し、それにより、前記モノマー混合物を重合し、感圧接着剤組成物での使用に適したアクリル共重合体を生成することと、を含み、
前記アクリル共重合体が、前記モノマー混合物中の前記モノマーの総重量に基づいて、１重量パーセント未満の酸含量を有する、感圧接着剤組成物。
【発明の詳細な説明】
【技術分野】
【０００１】
関連出願への参照
本出願は、２０１７年９月５日出願の米国仮特許出願第６２／５５４，２７８号の利益を主張する。
【０００２】
本開示は、感圧接着剤組成物に関する。より詳細には、本開示は、幅広い温度範囲にわたって接着性および／または凝集性が改善された状態の水性感圧接着剤組成物、ならびにその作製方法に関する。
【０００３】
発明の背景および概要
接着剤組成物は、多種多様な目的に有用である。接着剤組成物の１つの特に有用なサブセットは、水性感圧接着剤である。異なる最終使用用途における水性感圧接着剤の使用は、一般に知られている。例えば、水性感圧接着剤は、ラベル、テープ、転写シート、包帯、装飾用および保護用のシート、ならびに多種多様な他の製品に使用することができる。当技術分野で使用されているように、「感圧接着剤」という用語は、乾燥時に室温で積極的かつ永久的に粘着性である１つ以上のポリマー組成物を含む材料を指す。さらに、用語「水性」は、感圧接着剤が水性キャリアを用いて製造されることを示す。典型的な水性感圧接着剤は、指または手で加える以上の圧力を必要とせずに、単なる接触で様々な異なる表面にしっかりと接着するであろう。
【０００４】
感圧接着剤業界によって認識されている２つの特性は、これらのポリマー組成物の接着性（例えば、表面への初期粘着性またはある滞留時間後の接着力）および凝集性（例えば、剪断抵抗性）である。ポリマー組成物の弾性率の低下とガラス転移温度を上昇させるための粘着付与剤の添加などによって感圧接着剤の接着特性を改善する試みは、剪断抵抗を低下させる傾向があり、それによって剪断破壊を促進する。水性感圧接着剤の接着特性は、接着剤を様々な温度（例えば、室温およびより低い温度）で使用しなければならないときに特に重要である。
【０００５】
したがって、幅広い温度範囲にわたって接着性および／または凝集性が改善された状態の水性感圧接着剤組成物、ならびにその作製方法が、望ましい。
【０００６】
モノマー混合物から生成されるアクリル共重合体を含む水性感圧接着剤組成物が開示されている。いくつかの実施形態では、モノマー混合物は、モノマー混合物中のモノマーの総重量に基づいて、（ａ）６０〜８０重量パーセントの２−エチルヘキシルアクリレート、（ｂ）１０〜３０重量パーセントのブチルアクリレート、（ｃ）３〜７重量パーセントのメチルメタクリレート、（ｄ）０．１〜３重量パーセントのスチレン、（ｅ）０．１〜１重量パーセントの（メタ）アクリル酸を含み、アクリル共重合体の酸含量は、モノマー混合物中のモノマーの総重量に基づいて、１重量パーセント未満である。
【０００７】
いくつかの実施形態では、水性感圧接着剤組成物は、増粘剤、消泡剤、湿潤剤、機械的安定剤、顔料、充填剤、凍結融解剤、中和剤、可塑剤、粘着付与剤、接着促進剤、およびそれらの組み合わせをさらに含む。いくつかの実施形態では、水性感圧接着剤組成物は、（メタ）アクリル酸、イタコン酸、マレイン酸、カルボン酸、およびそれらの組み合わせからなる群から選択される酸をさらに含む。いくつかの実施形態では、アクリル共重合体のガラス転移温度は−５５〜−４５℃である。
【０００８】
さらに、水性感圧接着剤組成物はアクリル共重合体であって、重合形態で、０℃未満の比較的低いガラス転移温度を有するモノマーと、１００℃以上の比較的高いガラス転移温度を有するモノマーと、を含むアクリル共重合体を含み、このアクリル共重合体が、アクリル共重合体を生成するモノマーの総重量に基づいて、１重量パーセント未満の酸含量を有する。
【０００９】
水性感圧接着剤組成物を調製する方法も開示する。いくつかの実施形態では、この方法は、モノマー混合物および界面活性剤を水性媒体中に分散させることによってモノマーエマルジョンを調製し、このモノマー混合物が、モノマー混合物中のモノマーの総重量に基づいて、（ａ）６０〜８０重量パーセントの２−エチルヘキシルアクリレート、（ｂ）１０〜３０重量パーセントのブチルアクリレート、（ｃ）３〜７重量パーセントのメチルメタクリレート、（ｄ）０．１〜３重量パーセントのスチレン、および（ｅ）０．１〜１重量パーセントの（メタ）アクリル酸を含むことと、モノマーエマルジョンに開始剤を導入し、それにより、モノマー混合物を重合して、感圧接着剤組成物での使用に適したアクリル共重合体を生成することと、を含み、アクリル共重合体の酸含量は、モノマー混合物中のモノマーの総重量に基づいて、１重量パーセント未満である。
【発明を実施するための形態】
【００１０】
一時的な本開示は、水性感圧接着剤組成物およびその作製方法に関する。本明細書に開示される水性感圧接着剤組成物は、以下の実施例において詳述されるように、幅広い温度範囲にわたって接着性および／または凝集性が改善されていることを示す。
【００１１】
いくつかの実施形態では、アクリル共重合体は、ラジカル重合、例えばエマルジョン重合によって生成される。最終生成物は、水性媒体中にアクリル共重合体粒子の分散液を含むアクリルエマルジョンであり、各構成単位を含むポリマー粒子は、一定時間にわたって反応器に供給されて重合される特定のモノマーに由来する。本明細書で使用するとき、「共重合体」は、２つ以上の異なるタイプのモノマーが同じポリマー鎖に結合しているポリマーを指す。
【００１２】
いくつかの実施形態では、エマルジョン重合による接着剤組成物の調製は、最初に水相を重合反応器に投入し、次いで、重合されるモノマー混合物中に供給することによって行われる。水性の初期投入物は、水に加えて、塩を含んでいる。いくつかの実施形態では、本開示による使用に適した界面活性剤の例には、カチオン性界面活性剤、アニオン性界面活性剤、双性イオン性界面活性剤、非イオン性界面活性剤、およびそれらの組み合わせが含まれるが、これらに限定されない。
【００１３】
モノマー混合物の供給を開始する前に、水性の初期投入物は、３０〜１１０℃の範囲の温度まで加熱される。所望の温度に達した後、モノマー混合物は、フリーラジカル重合開始剤の存在下で、一定期間にわたって重合反応器に徐々に供給される。
【００１４】
いくつかの実施形態では、開始剤は、熱開始剤または酸化還元系開始剤であり得る。熱開始剤の例には、過硫酸ナトリウムおよび過硫酸アンモニウムが含まれるが、これらに限定されない。開始剤が酸化還元系開始剤である場合、還元剤は、例えばアスコルビン酸、スルホキシレート、またはエリソルビン酸であり得、一方、酸化剤は、例えば過酸化物または過硫酸塩であり得る。いくつかの実施形態では、使用される開始剤の量は、モノマー混合物中のモノマーの総重量に基づいて、０．９重量パーセント未満である。
【００１５】
いくつかの実施形態では、モノマー混合物の供給中に連鎖移動が加えられ、生成されるアクリル共重合体の分子量を制御する。使用してもよい連鎖移動剤の例には、ｔ−ドデシルメルカプタンなどの長鎖アルキルメルカプタン、メチル３−メルカプトプロピオネート（「ＭＭＰ」）、イソプロパノール、イソブタノール、ラウリルアルコール、またはｔ−オクチルアルコールなどのアルコール、四塩化炭素、テトラクロロエチレン、およびトリクロロブロモエタンが含まれる。いくつかの実施形態では、連鎖移動剤は、メチル−３−メルカプトプロピオネートである。いくつかの実施形態では、連鎖移動剤は、モノマー混合物の約１５重量パーセント、または約２０重量パーセント、または約２５重量パーセントが重合用の反応器に供給された後に加えられる。
【００１６】
いくつかの実施形態では、追加の成分は、モノマー混合物の供給中に加えられてよい。例えば、界面活性剤（存在する場合、初期水性投入物中の界面活性剤に加えて）は、モノマー混合物の供給中に加えられてよい。いくつかの実施形態では、追加の界面活性剤は、モノマー混合物の約３０重量パーセント、または約３５重量パーセント、または約４４重量パーセントが重合用の反応器に供給された後に加えられてよい。界面活性剤は、とりわけ、アクリル共重合体粒子の粒径分布を制御するために加えられてよい。いくつかの実施形態では、重合によって生成される約５〜１５重量パーセントのアクリル共重合体粒子は、７０〜１５０ｎｍ、または８０〜１００ｎｍの重量平均径を有し、アクリル共重合体粒子の残りは、３００〜７００ｎｍ、または３５０〜４５０ｎｍの重量平均径を有する。
【００１７】
いくつかの実施形態では、モノマー混合物は、比較的低いガラス転移温度を有するモノマーおよび比較的高いガラス転移温度を有するモノマーを含む。いくつかの実施形態では、比較的低いガラス転移温度を有するモノマーは、示差走査熱量計によって加熱速度１０℃／分で測定するとき、−０℃以下のガラス転移温度（または「Ｔｇ」）である。いくつかの実施形態では、比較的低いガラス転移温度を有するモノマーのＴｇは、−１００〜０℃、または−７５〜−２５℃、または−５５〜−４５℃などの０℃未満である。比較的低いガラス転移温度を有する適切なモノマーの例には、２−エチルヘキシルアクリレート、ブチルアクリレート、イソオクチルアクリレート、およびそれらの組み合わせが含まれるが、これらに限定されない。いくつかの実施形態では、比較的高いガラス転移温度を有するモノマーのＴｇは、２０℃よりも高い、または２０〜１５０℃、または７５〜１２５℃、または１００〜１１５℃である。比較的高いガラス転移温度を有する適切なモノマーの例には、スチレン、メチルメタクリレート、アクリル酸、およびそれらの組み合わせが含まれるが、これらに限定されない。いくつかの実施形態では、比較的高いガラス転移温度を有するモノマーは、アクリル酸、メタクリル酸、イタコン酸、マレイン酸、カルボン酸、およびそれらの組み合わせからなる群から選択される酸である。
【００１８】
いくつかの実施形態では、モノマー混合物は、モノマー混合物中のモノマーの総重量に基づいて、（ａ）６０〜８０重量パーセント、または７０〜７５重量パーセントの２−エチルヘキシルアクリレート、（ｂ）１０〜３０重量パーセント、または１５〜２５重量パーセントのブチルアクリレート、（ｃ）３〜７重量パーセント、または５〜６重量パーセントのメチルメタクリレート、（ｄ）０．１〜３重量パーセント、または０．５〜１．５重量パーセントのスチレン、（ｅ）０．１〜１重量パーセント、または０．４〜０．８重量パーセント、または０．４〜０．６重量パーセントの（メタ）アクリル酸を含む。
【００１９】
いくつかの実施形態では、アクリル共重合体は、モノマー混合物中のモノマーの総重量に基づいて、１重量パーセント未満、または０．７５重量パーセント未満、または０．５重量パーセント未満の総酸含量を有する。
【００２０】
いくつかの実施形態では、水性感圧接着剤組成物は、エチルアクリレートを含まない。いくつかの実施形態では、水性感圧接着剤組成物は、酢酸ビニルを含まない。いくつかの実施形態では、水性感圧接着剤組成物は、α−メチルスチレンを含まない。いくつかの実施形態では、水性感圧接着剤組成物は、任意のエチルアクリレート、酢酸ビニル、またはα−メチルスチレンを含まない。いくつかの実施形態では、水性感圧接着剤組成物は、架橋剤を含まない。
【００２１】
いくつかの実施形態では、アクリル共重合体は、示差走査熱量計によって加熱速度１０℃／分で測定されるとき、−１０°Ｃ以下のガラス転移温度（または「Ｔｇ」）を有する。いくつかの実施形態では、アクリルエマルジョンのＴｇは、−７０〜１０℃、または−６０〜−３０°Ｃ、または−５５〜−４５℃である。
【００２２】
いくつかの実施形態では、水性感圧接着剤組成物は、任意選択的に、１つ以上の添加剤をさらに含んでもよい。１つまたは複数の添加剤の例には、増粘剤、消泡剤、湿潤剤、機械的安定剤、顔料、充填剤、凍結融解剤、中和剤、可塑剤、粘着付与剤、接着促進剤、およびそれらの組み合わせが含まれるが、これらに限定されない。
【００２３】
水性感圧接着剤組成物は、接着剤組成物の総重量に対して、０〜５重量パーセントの増粘剤を含んでもよい。０〜５重量パーセントの全ての個々の値および部分範囲は、本明細書に含まれ、本明細書において開示される。例えば、中和剤の重量％は、０、０．５、または１重量パーセントの下限から１、３、または５重量パーセントの上限までであり得る。増粘剤の例としては、Ｔｈｅ  Ｄｏｗ  Ｃｈｅｍｉｃａｌ  Ｃｏｍｐａｎｙ，Ｍｉｄｌａｎｄ，Ｍｉｃｈｉｇａｎから市販されているＡＣＲＹＳＯＬ（商標）、ＵＣＡＲ（商標）、およびＣＥＬＯＳＩＺＥ（商標）が挙げられるが、これらに限定されない。
【００２４】
水性感圧接着剤組成物は、接着剤組成物の総重量に基づいて、０〜２重量パーセントの中和剤を含んでもよい。０〜２重量パーセントの全ての個々の値および部分範囲は、本明細書に含まれ、本明細書において開示される。例えば、中和剤の重量％は、０、０．３、または０．５重量パーセントの下限から０．５、１、または２重量パーセントの上限までであり得る。中和剤は、典型的には配合された感圧接着剤組成物に安定性を与えるようにｐＨを制御するために使用される。中和剤の例には、アンモニア水、アミン水溶液、および他の水性無機塩基が含まれるが、これらに限定されない。
【００２５】
水性感圧接着剤組成物は、接着剤組成物の総重量に基づいて、５０重量パーセント未満の粘着付与剤を含んでもよい。５０重量パーセント未満の全ての個々の値および部分範囲は、本明細書に含まれ、本明細書において開示される。例えば、粘着付与剤の含有量は、０、０．１、０．２、０．３、０．５、１、２、３、４、または５重量パーセントの下限から、１０、２０、３０、４０、または５０重量パーセントの上限までであり得る。粘着付与剤の例としては、ロジン酸および／またはロジン酸をアルコールまたはエポキシ化合物ならびに／もしくはその混合物でエステル化することによって得られるロジンエステルを含むロジン樹脂、非水素化脂肪族Ｃ５樹脂、水素化脂肪族Ｃ５樹脂、芳香族変性Ｃ５樹脂、テルペン樹脂、水素化Ｃ９樹脂、およびこれらの組み合わせが挙げられるが、これらに限定されない。
【００２６】
水性感圧接着剤組成物は、接着剤組成物の総重量に基づいて、５重量パーセント未満の接着促進剤を含んでもよい。５重量パーセント未満の全ての個々の値および部分範囲は、本明細書に含まれ、本明細書において開示される。例えば、接着促進剤の重量％は、０、０．１、０．２、０．３、０．５、１、２、３、または４重量パーセントの下限から、０．１、０．２、０．３、０．５、１、２、３、４、５重量パーセントの上限までであり得る。
【００２７】
本開示の実施例
本開示を例示的な実施例および比較例（まとめて「実施例」）を論じることによってこれよりさらに詳細に説明する。しかしながら、本開示の範囲は、当然ながら、例示的な実施例に限定されない。
【００２８】
アクリル共重合体の調製
実施例で使用するアクリル共重合体を、以下の手順に従って調製する。コンデンサ、機械的撹拌器、温度制御された熱電対、ならびに開始剤およびモノマー用の入口を備える５リットルの４つ口反応器に、脱イオン水４８０ｇを供給し、穏やかな窒素流下で９１℃まで加熱する。別の容器では、表１で特定された配合に従って、モノマーエマルジョンを、脱イオン水３０７ｇと、５０％水酸化ナトリウム水溶液、スルホコハク酸の二ナトリウムエトキシル化アルコール半エステルの３０％水溶液、ならびにドデシルベンゼンスルホン酸ナトリウム、アクリル酸（「ＡＡ」）、スチレン（「ＳＴＹ」）、２−エチルヘキシルアクリレート（「ＥＨＡ」）、ブチルアクリレート（「ＢＡ」）、およびメチルメタクリレート（「ＭＭＡ」）の２３％水溶液を含むモノマー混合物エマルジョン約２，２００ｇとを混合することによって調製する。
【表１】
2020532625.tif 000002
【００２９】
次いで、反応器の内容物を約９１℃まで加熱し、脱イオン水５２ｇ中の過硫酸ナトリウム９．８ｇと炭酸ナトリウム０．８６ｇとの混合物の溶液および１００ｎｍ重量平均粒径を有する３０．２％固形ラテックス７３ｇ（一般に、「シード」または「プリフォームシード」として知られる）を反応器に加える。これらを添加した直後に、モノマー混合物エマルジョンを反応器に供給する。
【００３０】
２４％モノマー混合物エマルジョンを反応器に加えたとき、脱イオン水２０ｇ中のメチル−３−メルカプトプロピオネート（「ＭＭＰ」）０．９８ｇを、モノマープレエマルジョンに加える。４４％モノマー混合物エマルジョンを反応器に加えたとき、脱イオン水３６ｇ中のドデシルベンゼンスルホン酸ナトリウムの２３％水溶液２４ｇを反応器に加える。モノマー混合物エマルジョンの反応器への添加が完了した後、硫酸第一鉄七水和物０．０１８ｇおよび脱イオン水１６ｇ中の硝酸銅の１４％水溶液０．０７３ｇを反応器に加える。反応器の内容物を徐々に冷却し、脱イオン水５２ｇ中の７０％水性ｔ−ブチルヒドロペルオキシド１２．３ｇおよび脱イオン水７４ｇ中のスルホキシル酸ナトリウムホルムアルデヒド６．８ｇを徐々に加えることによって未重合モノマーを低減する。次いで、脱イオン水１６ｇ中に３０％アンモニア水１５．８ｇを加えて、エマルジョンのｐＨを上昇させる。
【００３１】
次いで、エマルジョンをＣｙｔｅｃ  Ｓｏｌｖａｙ  Ｇｒｏｕｐから入手可能な０．７％ＡＥＲＯＳＯＬ（商標）ＯＴ−７５を混合することによって配合し、１４％のアンモニアを加えて、ｐＨを約８．０に調整する。次いで、粘度は、ＬＶＴ  Ｂｒｏｏｋｆｉｅｌｄ粘度計（＃３、３０ｒｐｍ）で測定するとき、規定のＨＡＳＥおよび／またはＨＥＵＲの増粘剤を加えることにより、約１，０００ｃｐｓの粘度まで上昇する。ＣＥ２では、Ｅａｓｔｍａｎから入手可能な追加の１０％ｗ／ｗ  ＴＡＣＯＬＹＮ（商標）１０７０粘着付与剤を、配合中に加える。次いで、エマルジョンをＣｈｅｍｓｕｌｔａｎｔｓから入手可能なＲＰ−１２剥離ライナ−上にコーティングして、８０℃で５分間乾燥させ、次いで、半光沢紙のフェイスストック（特に指示がない限り）と貼り合わせて、パッド状にし、次いで、任意の試験の少なくとも２４時間前に５０％相対湿度で約２３°Ｆで保管する。
【００３２】
得られたエマルジョンは、約６０重量パーセントの固形分および約−５０℃のガラス転移温度を有する。最終的なエマルジョンは、二峰性の粒径分布を有し、エマルジョン中の約５〜１５重量パーセントの全ポリマーが、８０〜１００ｎｍの重量平均径を有する粒子に存在し、残りのポリマーは３５０〜４５０ｎｍの重量平均径を有する粒子に存在する。
【００３３】
適用試験
接着性能を、規定の工業的方法（Ｔｅｓｔ  Ｍｅｔｈｏｄｓ  ｆｏｒ  Ｐｒｅｓｓｕｒｅ  Ｓｅｎｓｉｔｉｖｅ  Ｔａｐｅｓ，１６ｔｈ  ｅｄｉｔｉｏｎ，Ｐｒｅｓｓｕｒｅ  Ｓｅｎｓｉｔｉｖｅ  Ｔａｐｅ  Ｃｏｕｎｃｉｌ）に従って測定する。ステンレス鋼の剪断を、ＰＳＴＣ試験方法＃１０７に従って１インチ×１インチ×１ｋｇの構成で測定する。ステンレス鋼の剥離を、ＰＳＴＣ試験方法＃１０１に従って測定する。１８０°剥離を、１２インチ／分で測定する。測定は、ＰＳＴＣ試験方法によって設定された規格を保持する恒温室で行う。低温試験を、指定された温度に設定した環境室内で実行する。全ての試験用のＨＤＰＥおよびステンレス鋼パネルを、Ｃｈｅｍｓｕｌｔａｎｔｓから得る。市販のポリエチレンフィルム基材を、両面テープでステンレス鋼パネルにフィルムをテーピングすることによって調製する。厚紙パネルは、リサイクルした内容物０％で作製した標準的な厚紙箱から切り取られる。
【００３４】
実施例の破壊モード（「ＦＭ」）には、以下の略語を使用する。「Ａ」は接着破壊を表し、「Ｃ」は凝集破壊を表し、「ＳＳ」はスリップスティック破壊を表し、「ＳＩ」は繊維の破れまたは厚紙から繊維が剥がれることを表し、「ＰＴ」は紙の破れを表す。剥離およびループタック試験の場合、０．５Ｎを超える性能の差が有意であると見なす。さらに、最低１時間の剪断が望ましい。
【表２】
2020532625.tif 000003
【００３５】
表２に示すように、ＩＥ１は、凝集力を損なうことなく、複数のフェイスストック（コート紙、直接感熱紙、およびＰＥＴ）上で、ＣＥ１よりも接着性が有意に改善していることを示す。ＩＥ１とＣＥ１との間の破壊モードは、各試験で同じである。
【表３】
2020532625.tif 000004
【００３６】
表３に示すように、ＩＥ１、ＩＥ２、およびＩＥ３は、ＣＥ１よりも室温での接着性が改善していることを示す。
【表４】
2020532625.tif 000005
【００３７】
表４に示すように、ＩＥ１およびＩＥ２は、低温（冷蔵庫程度、−５℃）でＣＥ１よりも接着性が改善していることを示す。
【表５】
2020532625.tif 000006
【００３８】
表５に示すように、ＩＥ１およびＩＥ２は、低温（冷凍庫程度、−２０℃）でＣＥ１よりも接着性が改善されていることを示す。
【表６】
2020532625.tif 000007
【００３９】
表６に示すように、ＩＥ１は、室温と低温とのどちらもＣＥ２よりも全体的に接着性が改善されていることを示す。ＰＴまたはＦＴは、望ましい破壊モードである。
【００４０】
上述の実施形態および実施例に記述されたものに加えて、特定の組み合わせの多くの例は本開示の範囲内であり、そのいくつかを以下に述べる。
【００４１】
実施形態１．感圧接着剤組成物であって、
モノマー混合物から生成されるアクリル共重合体であって、モノマー混合物中のモノマーの総重量に基づいて、
（ａ）６０〜８０重量パーセントの２−エチルヘキシルアクリレート、
（ｂ）１０〜３０重量パーセントのブチルアクリレート、
（ｃ）３〜７重量パーセントのメチルメタクリレート、
（ｄ）０．１〜３重量パーセントのスチレン、
（ｅ）０．１から１重量パーセントの（メタ）アクリル酸、を含むアクリル共重合体を含み、
このアクリル共重合体が、モノマー混合物中のモノマーの総重量に基づいて、１重量パーセント未満の酸含量を有する、感圧接着剤組成物。
【００４２】
実施形態２．組成物が、エチルアクリレートを含まない、前述または後述の実施形態のいずれか一つに記載の感圧接着剤組成物。
【００４３】
実施形態３．組成物が、酢酸ビニルを含まない、前述または後述の実施形態のいずれか一つに記載の感圧接着剤組成物。
【００４４】
実施形態４．組成物が、α−メチルスチレンを含まない、前述または後述の実施形態のいずれか一つに記載の感圧接着剤組成物。
【００４５】
実施形態５．組成物が、エチルアクリレート、酢酸ビニル、またはα−メチルスチレンを含まない、前述または後述の実施形態のいずれか一つに記載の感圧接着剤組成物。
【００４６】
実施形態６．組成物が、架橋剤を含まない、前述または後述の実施形態のいずれか一つに記載の感圧接着剤組成物。
【００４７】
実施形態７．モノマー混合物が、７０〜７５重量パーセントの２−エチルヘキシルアクリレートを含む、前述または後述の実施形態のいずれか一つに記載の感圧接着剤組成物。
【００４８】
実施形態８．モノマー混合物が、１５〜２５重量パーセントのブチルアクリレートを含む、前述または後述の実施形態のいずれか一つに記載の感圧接着剤組成物。
【００４９】
実施形態９．モノマー混合物が、５〜６重量パーセントのメチルメタクリレートを含む、前述または後述の実施形態のいずれか一つに記載の感圧接着剤組成物。
【００５０】
実施形態１０．モノマー混合物が、０．５〜１．５重量パーセントのスチレンを含む、前述または後述の実施形態のいずれか一つに記載の感圧接着剤組成物。
【００５１】
実施形態１１．モノマー混合物が、０．４〜０．８重量パーセントのアクリル酸を含む、前述または後述の実施形態のいずれか一つに記載の感圧接着剤組成物。
【００５２】
実施形態１２．モノマー混合物が、０．４〜０．６重量パーセントのアクリル酸を含む、前述または後述の実施形態のいずれか一つに記載の感圧接着剤組成物。
【００５３】
実施形態１３．モノマー混合物が、０．７５重量パーセント未満のアクリル酸を含む、前述または後述の実施形態のいずれか一つに記載の感圧接着剤組成物。
【００５４】
実施形態１４．モノマー混合物が、０．５重量パーセント未満のアクリル酸を含む、前述または後述の実施形態のいずれか一つに記載の感圧接着剤組成物。
【００５５】
実施形態１５．増粘剤、消泡剤、湿潤剤、機械的安定剤、顔料、充填剤、凍結融解剤、中和剤、可塑剤、粘着付与剤、接着促進剤、およびそれらの組み合わせをさらに含む、前述または後述の実施形態のいずれか一つに記載の感圧接着剤組成物。
【００５６】
実施形態１６．メタクリル酸、イタコン酸、マレイン酸、カルボン酸、およびそれらの組み合わせからなる群から選択される酸をさらに含む、前述または後述の実施形態のいずれか一つに記載の感圧接着剤組成物。
【００５７】
実施形態１７．アクリル共重合体のガラス転移温度が、−５５〜−４５℃である、前述または後述の実施形態のいずれか一つに記載の感圧接着剤組成物。
【００５８】
実施形態１８．感圧接着剤組成物であって、
アクリル共重合体であって、重合形態で、
０℃未満の比較的低いガラス転移温度を有するモノマーと、
１００℃以上の比較的高いガラス転移温度を有するモノマーと、を含むアクリル共重合体を含み、
このアクリル共重合体が、アクリル共重合体を生成するモノマーの総重量に基づいて、１重量パーセント未満の酸含量を有する、感圧接着剤組成物。
【００５９】
実施形態１９．比較的低いガラス転移温度を有するモノマーが、２−エチルヘキシルアクリレート、ブチルアクリレート、イソオクチルアクリレート、およびそれらの組み合わせからなる群から選択される、前述または後述の実施形態のいずれか一つに記載の感圧接着剤組成物。
【００６０】
実施形態２０．比較的高いガラス転移温度を有するモノマーが、スチレン、メチルメタクリレート、アクリル酸、およびそれらの組み合わせからなる群から選択される、前述または後述の実施形態のいずれか一つに記載の感圧接着剤組成物。
【００６１】
実施形態２１．比較的高いガラス転移温度を有するモノマーが、アクリル酸、メタクリル酸、イタコン酸、マレイン酸、カルボン酸、およびその組み合わせからなる群から選択される酸である、前述または後述の実施形態のいずれか一つに記載の感圧接着剤組成物。
【００６２】
実施形態２２．感圧接着剤組成物を調製するための方法であって、
モノマー混合物および界面活性剤を水性媒体中に分散させることによってモノマーエマルジョンを調製し、モノマー混合物が、モノマー混合物中のモノマーの総重量に基づいて、（ａ）６０〜８０重量パーセントの２−エチルヘキシルアクリレート、（ｂ）１０〜３０重量パーセントのブチルアクリレート、（ｃ）３〜７重量パーセントのメチルメタクリレート、（ｄ）０．１〜３重量パーセントのスチレン、および（ｅ）０．１〜１重量パーセントの（メタ）アクリル酸を含むことと、
開始剤をモノマーエマルジョンに導入し、それにより、モノマー混合物を重合し、感圧接着剤組成物での使用に適したアクリル共重合体を生成することと、を含み、
このアクリル共重合体が、モノマー混合物中のモノマーの総重量に基づいて、１重量パーセント未満の酸含量を有する、感圧接着剤組成物。
【００６３】
実施形態２３．感圧接着剤組成物であって、
モノマー混合物から生成されるアクリル共重合体であって、モノマー混合物中のモノマーの総重量に基づいて、
（ａ）６０〜８０重量パーセントの２−エチルヘキシルアクリレート、
（ｂ）１０〜３０重量パーセントのブチルアクリレート、
（ｃ）３〜７重量パーセントのメチルメタクリレート、
（ｄ）０．１〜３重量パーセントのスチレン、
（ｅ）（メタ）アクリル酸、イタコン酸、マレイン酸、カルボン酸、およびそれらの組み合わせからなる群から選択される０．１〜１重量パーセントの酸、を含むアクリル共重合体を含み、
このアクリル共重合体が、モノマー混合物中のモノマーの総重量に基づいて、１重量パーセント未満の酸含量を有する、感圧接着剤組成物。
【国際調査報告】
2020532625.tif 000008
2020532625.tif 000009
2020532625.tif 000010